(57)【特許請求の範囲】
【請求項１】
支持体（１）と、該支持体（１）の一方の面に積層された粘着剤層（２）、他方の面に積層された剥離剤層（１３）がそれぞれ設けられた粘着テープであって、前記支持体は、前記剥離剤層の下層に位置する人工絹糸織布層と、該人工絹糸織布層の下層に位置するポリエチレン系樹脂層と、を備え、以下の（１）〜（３）を具備することを特徴とする粘着テープ。
（１）前記人工絹糸織布層は、厚みが１００〜３００μｍ、単位面積あたりの打ち込み本数が１５〜４５本／ｃｍ２、縦糸と横糸の糸本数比率が４：６〜６：４である。
（２）前記ポリエチレン系樹脂層は、厚みが１０〜７０μｍである。
（３）前記粘着剤層は、厚みが１５〜２００μｍである。
【請求項２】
前記剥離剤層の剥離剤が、長鎖アルキル変性高分子である請求項１記載の粘着テープ。
【発明の詳細な説明】
【０００１】
【発明の属する技術分野】
本発明は、電気機器や自動車等で使用される電線同士（以下被着体をいう）を結束する粘着テープに係り、特に従来使用されている粘着テープの柔軟性、手切れ性、テープ安定性、異音発生防止性を有する、ハロゲン元素を含有しない粘着テープに関する。
【０００２】
【従来の技術】
従来、電線等の結束用に使用される粘着テープとしては、主にポリ塩化ビニル（以下ＰＶＣという）系樹脂組成物を支持体としたものが使用されている。また、電線等の擦れから発生する異音発生防止として、例えば特開平１１−１１６９１１号や、特開平１１−３３５６３７号のように、綿布やポリエステル織布、不織布、アセテートクロスを支持体とした粘着テープも用いられている。
【０００３】
【発明が解決しようとする課題】
ここで、ＰＶＣ系樹脂組成物を支持体とした粘着テープは、塩素元素を含有しているため、焼却する際の燃焼条件によってダイオキシンが発生する可能性があり、且つ、該燃焼によって塩化水素が発生し酸性雨の原因になるという課題がある。
【０００４】
また、綿布、アセテートクロスを支持体とした粘着テープは、手切れ性が悪く作業効率が良くないという課題があり、ポリエステル織布や不織布を支持体とした粘着テープは、樹脂層が表層に積層されると、電線等の擦れによって発生する異音を完全に抑えられないという課題がある。
【０００５】
したがって、本発明者の目的は、従来使用されている粘着テープの柔軟性、手切れ性、テープ安定性、異音発生防止性を有しながら、焼却する際の燃焼条件にかかわらずダイオキシンの発生を防止できる粘着テープを提供することにある。
【０００６】
【課題を解決する手段】本発明に係る粘着テープは、支持体（１）と、該支持体（１）の一方の面に積層された粘着剤層（２）、他方の面に積層された剥離剤層（１３）がそれぞれ設けられた粘着テープであって、前記支持体は、前記剥離剤層の下層に位置する人工絹糸織布層と、該人工絹糸織布層の下層に位置するポリエチレン系樹脂層と、を備えており、さらに（１）前記人工絹糸織布層は、厚みが１００〜３００μｍ、単位面積あたりの打ち込み本数が１５〜４５本／ｃｍ２、縦糸と横糸の糸本数比率が４：６〜６：４である、（２）前記ポリエチレン系樹脂層は、厚みが１０〜７０μｍである、（３）前記粘着剤層は、厚みが１５〜２００μｍである、以上（１）〜（３）の条件を具備する。また、前記剥離剤層の剥離剤が、長鎖アルキル変性高分子である。
【０００７】
【発明の実施の形態】
本発明の粘着テープの構成は、人工絹糸織布の一方の面に剥離剤層を設け、他方の面にポリエチレン系樹脂層を介して粘着剤層を積層したものである。
【０００８】
本発明の粘着テープにあっては、人工絹糸織布を支持体の表層に採用することで、電線等の擦れによって発生する異音発生を防止するとともに、従来使用されている粘着テープの柔軟性、手切れ性が得られるものである。また、ポリエチレン系樹脂層を有することで、従来の粘着テープの強度を維持するとともに、手切れ性が向上するものである。
【０００９】
さらに、本発明の粘着テープにあっては、剥離剤層を支持体の背面に有することによって、ロール状に巻き付けられた粘着テープを巻き戻す際に、粘着剤層が一周前に巻きつけられている支持体に強固に貼りつくことがなくテープ安定性が得られるものである。なお、本発明の粘着テープは、支持体および粘着剤層にハロゲン元素を含有しないため、焼却する際の燃焼条件にかかわらずダイオキシンの発生を防止したものである。
【００１０】
本発明の粘着テープにおける支持体の人工絹糸織布は、粘着テープが電線などに擦れた際に発生する異音を防止すると共に、粘着テープ自体の柔軟性および手切れ性を得るために採用したものである。
【００１１】
ここで、人工絹糸織布の単位面積あたりの糸本数は、あまりに少ないと異音防止効果が得られなくなり、あまりに多いと粘着テープの手切れ性および柔軟性が悪くなってしまうことを突き止めた。好適な前記糸本数は、１２本／ｃｍ２以下でなく、かつ６０本／ｃｍ２以上でない範囲、例えば、１５〜４５本／ｃｍ２の範囲、特に好適には、３８本／ｃｍ２程度である（後述の実施例及び比較例参照）。また、人工絹糸織布の縦糸と横糸の比率は、３：７以下であると手切れ性が悪くなり、７：３以上であると異音防止効果が得られなくなるため、４：６〜６：４が好適である。
【００１２】
さらに、人工絹糸織布の厚みは、あまりに薄いと異音防止効果が得られなくなり、あまりに厚いと手切れ性が悪くなるため、１００μｍ〜３００μｍが良く、好ましくは、１５０μｍ〜２５０μｍが良い。
【００１３】
本発明の粘着テープにおける支持体のポリエチレン系樹脂層は、人工絹糸織布の強度の維持および手切れ性を得るために採用したものである。
【００１４】
ここで、ポリエチレン系樹脂層の厚さにあっては、あまりに薄いと人工絹糸の織布の強度を保持することができず、あまりに厚いと手切れ性が悪くなるとともに柔軟性が失われてしまうため、１０〜７０μｍが良く、好ましくは、３０μｍ〜５０μｍが良い。
【００１５】
ポリエチレン系樹脂層として採用できる材料は、従来公知の樹脂を適宜選択して採用でき、高密度ポリエチレン、中密度ポリエチレン、超低密度ポリエチレン、高圧法低密度ポリエチレン、直鎖状低密度ポリエチレン、エチレンープロピレン共重合体ゴム、エチレンープロピレンージエン共重合体ゴム、エチレンーブテンー１共重合体ゴムなどのオレフィン系ゴム、エチレンー酢酸ビニル共重合体などのエチレンービニルエステル共重合体、エチレンーエチルーアクリレート共重合体、エチレンー（メタ）アクリル酸アルキルエステル共重合体などのエチレンーα，β―カルボン酸またはその誘導体との共重合体などのエチレン系（共）重合体がある。これらを単独あるいは複数種を併用して使用しても良い。
【００１６】
本発明の粘着テープにおける支持体の剥離剤層は、ロール状に巻き付けられた粘着テープを巻き戻す際に、粘着剤層が一周前に巻きつけられている支持体の背面へ強固に貼りつくことを防止するために採用したものである。このため、粘着テープを巻き戻す際に、人工絹糸織布がポリエチレン系樹脂層から剥離せず、テープ安定性が得られるものである。
【００１７】
ここで、剥離剤層として採用できる材料としては、従来公知の剥離剤を適宜選択して採用でき、縮合型シリコーン、付加型シリコーン等のシリコーン系剥離剤、長鎖アルキルアクリレート、長鎖アルキル変性高分子等のアルキルペンダント系剥離剤、縮合ワックス系剥離剤がある。
【００１８】
本発明の粘着テープにおける粘着剤層は、支持体と被着体を安定的に固定するためのものであり、従来公知の天然ゴム、合成ゴムをベースとしたゴム系粘着剤、アクリル酸エステル共重合体をベースとしたアクリル系粘着剤などを適宜選択して採用できる。
【００１９】
なお、粘着剤層の厚さにあっては、あまりに薄いと支持体と被着体を安定的に固定できなくなったり、粘着テープが電線などに擦れた際に異音が発生してしまう。また、あまりに厚いと粘着力が高くなってしまい、巻き戻せなくなったり、柔軟性、手切れ性が失われてしまう。このため、粘着剤層の厚さは、１０μｍ以下でなく、かつ２５０μｍを越えない範囲、例えば、１５〜２００μｍの範囲が好ましい（後述の実施例及び比較例参照）。
【００２０】
本発明にあっては、支持体と、支持体の一方の面に積層された粘着剤層を有する粘着テープにおいて、支持体が、人工絹糸織布と、人工絹糸織布の一方の面に積層されたポリエチレン系樹脂層と、人工絹糸織布の他方の面に積層された剥離剤層を有し、粘着剤層が、支持体のポリエチレン系樹脂層に積層されたことにより、従来使用されている粘着テープの柔軟性、手切れ性、テープ安定性、異音発生防止性を有しながら、焼却する際の燃焼条件にかかわらずダイオキシンの発生を防止できる粘着テープが提供できた。
【００２１】
【実施例】
以下、本発明にかかる実施例１を、表１および図１を参照しつつ説明する。ここで、表１は、各実施例および各比較例の粘着テープの構成および特性を示したものであり、図１は、各実施例および各比較例の粘着テープを模式的に示した縦断面図である。
【００２２】
【表１】
0003779227.tif 000002
【００２３】
本実施例の粘着テープは、幅２５ｍｍのテープ状に形成した粘着テープであり、表１および図１に示すように、厚さ２５０μｍの人工絹糸織布１１と、人工絹糸織布１１の一方の面に積層された厚さ４０μｍのポリエチレン系樹脂層１２と、人工絹糸織布１１の他方の面に積層された厚さ０．５μｍの剥離剤層１３を有する支持体１と、支持体１のポリエチレン系樹脂層１２に積層された厚さ３０μｍの粘着剤層２を有するものである。
【００２４】
ここで、本実施例の支持体１における人工絹糸織布１１は、糸本数３８本／ｃｍ2、縦糸と横糸の比率６：４のものであり、ポリエチレン系樹脂層１２は、低密度ポリエチレンであり、剥離剤層１３は、長鎖アルキル変性高分子ををグラビアロールにて人工絹糸織布１１に積層させたものである。
【００２５】
また、本実施例の粘着剤層２は、ゴム系粘着剤であり、天然ゴム１００重量部、粘着付与樹脂１５０重量部、軟化剤５０重量部、充填剤５０重量部、老化防止剤２重量部、その他に架橋剤、紫外線吸収剤等からなる組成物をグラビアコーターにてポリエチレン系樹脂層１２に積層させたものである。
【００２６】
表１の特性の欄における柔軟性は、粘着テープを、ＰＶＣ樹脂組成物およびポリオレフィン系樹脂組成物を使用した電線にハーフラップ状で巻き付けた際、粘着テープの浮きおよび巻き付け終わりの切断時に端末部分の端末剥がれの有無を目視で判断した。浮き、端末剥がれの無い場合は○、ある場合は×とした。
【００２７】
手切れ性は、長さ１００ｍｍに形成した粘着テープを横方向に人間の手で切断し、切断面の切り口の状態を評価したものである。切断面の切り口でテープが切れない場合を×とし、切り口がきれいに切れた場合を○とした。
【００２８】
また、テープ安定性は、粘着テープを巻き解した際、粘着剤層２が剥離剤層１３からの剥がれる状態の有無を判断した。剥がれが重く、支持体１の人工絹糸織布１１とポリエチレン系樹脂層１２に層間剥離が発生した場合は×、発生しない場合は○とした。
【００２９】
さらに、異音発生防止性は、粘着テープを、ＰＶＣ樹脂組成物およびポリオレフィン系樹脂組成物を使用した電線にハーフラップ状で巻き付け、粘着テープを巻き付けた電線同士を擦り合わせた時に発生する異音を聴覚にて確認した。異音が発生する場合は×、発生しない場合は○とした。なお、以下に説明する比較例は、特に記載しない限り本実施例と同様のものである。
【００３０】
本実施例にあっては、目的とした粘着テープが得られた。
【００３１】
本発明の実施例２について説明する。本実施例の粘着テープは、実施例１における粘着剤層２の厚さを１００μｍに変更したものである。本実施例においても、目的としたテープが得られた。
【００３２】
本発明の実施例３について説明する。本実施例の粘着テープは、実施例１におけるポリエチレン系樹脂層１２をエチレン−酢酸ビニル共重合体に変更したものである。本実施例においても、目的とした粘着テープが得られた。
【００３３】
本発明の比較例１および比較例２について説明する。比較例１の粘着テープは実施例１の人工絹糸織布１１の厚さを８０μｍに変更したものであり、比較例２の粘着テープは実施例１の人工絹糸織布１１の厚さを３５０μｍに変更したものである。比較例１では異音防止性が悪く、比較例２では柔軟性および手切れ性が悪かった。
【００３４】
本発明の比較例３および比較例４について説明する。比較例３の粘着テープは実施例１の人工絹糸織布１１の糸本数を１２本／ｃｍ2に変更したものであり、比較例４の粘着テープは実施例１の人工絹糸織布１１の糸本数を６０本／ｃｍ2に変更したものである。比較例３では異音防止性が悪く、比較例４では柔軟性および手切れ性が悪かった。
【００３５】
本発明の比較例５および比較例６について説明する。比較例５の粘着テープは実施例１の人工絹糸織布１１の縦糸と横糸の比率を８：２に変更したものであり、比較例６の粘着テープは実施例１の人工絹糸織布１１の縦糸と横糸の比率を２：８に変更したものである。比較例５では異音防止性が悪く、比較例６では手切れ性が悪かった。
【００３６】
本発明の比較例７および比較例８について説明する。比較例７の粘着テープは実施例１のポリエチレン系樹脂層１２の厚さを５μｍに変更したものであり、比較例８の粘着テープは実施例１のポリエチレン系樹脂層１２の厚さを８０μｍに変更したものである。比較例７では異音防止性が悪く、比較例８では柔軟性および手切れ性が悪かった。
【００３７】
本発明の比較例９および比較例１０について説明する。比較例９の粘着テープは実施例１の粘着剤層２の厚さを１０μｍに変更したものであり、比較例１０の粘着テープは、実施例１の粘着剤層２の厚さを２５０μｍに変更したものである。比較例９では異音防止性が悪く、比較例１０では柔軟性、手切れ性およびテープ安定性が悪かった。
【００３８】
なお、表１には示さなかったが、各実施例および各比較例とも、燃焼した際にダイオキシンなどの有害物質を発生しなかった。
【００３９】
【発明の効果】
本発明にあっては、支持体と、支持体の一方の面に積層された粘着剤層を有する粘着テープにおいて、支持体が、人工絹糸織布と、人工絹糸織布の一方の面に積層されたポリエチレン系樹脂層と、人工絹糸織布の他方の面に積層された剥離剤層を有し、粘着剤層が、支持体のポリエチレン系樹脂層に積層されたことにより、従来使用されている粘着テープの柔軟性、手切れ性、テープ安定性、異音発生防止性を有しながら、焼却する際の燃焼条件にかかわらずダイオキシンの発生を防止できる粘着テープが提供できた。
【図面の簡単な説明】
【図１】  各実施例および各比較例の粘着テープを模式的に示した縦断面図である。
【符号の説明】
１    支持体
１１  人工絹糸織布
１２  ポリエチレン系樹脂層
１３  剥離剤層
２    粘着剤層
【図１】
0003779227.tif 000003